(57)【要約】【課題】外面をめっきした部分めっき鋼管を製造し、その部分めっき鋼管を用いて、内面を樹脂で被覆した内面被覆鋼管を製造する際に、製造した部分めっき鋼管の内面の清浄化を行う処理時間を短縮しながら、製造した内面被覆鋼管に必要とされる樹脂被覆層のピール強度（３０Ｎ／１０ｍｍ幅以上）を確保することができる部分めっき鋼管の製造方法および内面被覆鋼管の製造方法を提供する。【解決手段】外面をめっきした部分めっき鋼管の製造方法であって、原鋼管の両管端部の内面に不めっき塗料を塗布する不めっき塗料塗布工程と、原鋼管の両管端部の内面に栓を嵌める栓打ち工程と、原鋼管の外面の油脂およびスケールを除去する脱脂・酸洗工程と、原鋼管の両管端部の内面に嵌めた栓を抜く栓抜き工程と、原鋼管をめっき浴に浸漬し、鋼管の外面にめっき層を形成するめっき工程とをその順に備えていることを特徴とする部分めっき鋼管の製造方法。【選択図】図１
2019116667.tif 000002
【特許請求の範囲】
【請求項１】
外面をめっきした部分めっき鋼管の製造方法であって、
原鋼管の両管端部の内面に不めっき塗料を塗布する不めっき塗料塗布工程と、
原鋼管の両管端部の内面に栓を嵌める栓打ち工程と、
原鋼管の外面の油脂およびスケールを除去する脱脂・酸洗工程と、
原鋼管の両管端部の内面に嵌めた栓を抜く栓抜き工程と、
原鋼管をめっき浴に浸漬し、鋼管の外面にめっき層を形成するめっき工程と
をその順に備えていることを特徴とする部分めっき鋼管の製造方法。
【請求項２】
不めっき塗料は、エポキシ系樹脂からなることを特徴とする請求項１に記載の部分めっき鋼管の製造方法。
【請求項３】
原鋼管のそれぞれの管端部において、管端を起点とし、管端から管長方向に２００〜３００ｍｍ入った位置を終点とする範囲に、不めっき塗料を塗布することを特徴とする請求項１または２に記載の部分めっき鋼管の製造方法。
【請求項４】
ローラーまたは刷毛を用いて、不めっき塗料を塗布することを特徴とする請求項１〜３のいずれかに記載の部分めっき鋼管の製造方法。
【請求項５】
原鋼管が鍛接鋼管であることを特徴とする請求項１〜４のいずれかに記載の部分めっき鋼管の製造方法。
【請求項６】
請求項１〜５のいずれかに記載の部分めっき鋼管の製造方法によって製造された部分めっき鋼管を用いて内面被覆鋼管を製造することを特徴とする内面被覆鋼管の製造方法。
【発明の詳細な説明】
【技術分野】
【０００１】
本発明は、外面はめっきをし、内面はめっきをしない部分めっき鋼管の製造方法およびその部分めっき鋼管を用いた内面被覆鋼管の製造方法に関するものである。
【背景技術】
【０００２】
外面をめっきし、内面を樹脂で被覆した鋼管（以下、「内面被覆鋼管」という）を製造する際には、まず、前段プロセスとして、外面はめっきをし、内面はめっきをしない鋼管（以下、「部分めっき鋼管」という）を製造し、次に、後段プロセスとして、その部分めっき鋼管を用いて、内面被覆鋼管を製造する（例えば、特許文献１）。
【０００３】
図４に、従来の部分めっき鋼管の製造方法（製造工程）と内面被覆鋼管の製造方法（製造工程）を示す。
【０００４】
まず、図４（ａ）に示すように、前段プロセスでは、原鋼管（例えば、鍛接鋼管）の両管端部の内面に栓を嵌める栓打ち工程と、原鋼管の外面の油脂およびスケールを除去する脱脂・酸洗工程と、原鋼管の両管端部の内面に嵌めた栓を抜く栓抜き工程と、原鋼管をめっき浴に浸漬し、原鋼管の外面にめっき層を形成するめっき工程とをその順に経て、部分めっき鋼管が製造される。
【０００５】
ここで、原鋼管の外面と内面にはスケールが付着している。そこで、めっき工程によって、原鋼管の外面にめっき層を形成するためには、脱脂・酸洗工程によって、原鋼管の外面の油脂およびスケールを除去する必要がある。ただし、めっき工程において、原鋼管の内面にめっき層が形成されてしまうと、そのめっき層の影響で、後段プロセスで部分めっき鋼管の内面に形成される樹脂被覆層に必要とされるピール強度（詳細は後述する）が確保できない。そこで、栓打ち工程で、原鋼管の両管端内面に栓を嵌めておき、あえて、脱脂・酸洗工程では、原鋼管の内面の油脂およびスケールが残るようにして、めっき工程で、原鋼管の内面にめっき層が形成されないようにしている。ちなみに、原鋼管の両管端内面に栓を嵌めたままで、原鋼管の外面にめっき層を形成しようとした場合、原鋼管内の空気がめっき浴の熱で膨張して暴発する可能性がある。そのため、めっき工程の前には、原鋼管の両管端の内面に嵌めた栓を抜く栓抜き工程を行う。
【０００６】
次に、図４（ｂ）に示すように、後段プロセスでは、部分めっき鋼管の内面のスケール等を除去するショットブラスト工程と、リン酸塩系化成処理液を用いて化成処理層を形成する化成処理工程、前記化成処理層の上に、平均厚さが１０〜４０μｍであるプライマー液を塗装してプライマー層を形成するプライマー塗布工程と、前記プライマー層に含まれる溶剤を揮発させるために、誘導加熱を用いて鋼管を加熱する第１加熱工程と、誘導加熱を用いて粉体塗装に必要な温度まで鋼管を加熱する第２加熱工程と、ポリエチレン樹脂粉末を粉体塗装により部分めっき鋼管の内面に付着させる内面粉体塗装工程と、前記粉体工程で部分めっき鋼管の内面に付着させた樹脂を、保熱炉により溶融させ、内周均一な内面被覆層を形成するために、鋼管温度を１５０〜２５０℃の間で保持する保熱工程と、前記保熱炉から出てきた鋼管を冷却する冷却工程とをその順に経て、内面被覆鋼管が製造される。
【０００７】
ここで、前述したように、内面被覆鋼管の品質要求事項の一つにピール強度がある。ピール強度とは、内面被覆鋼管の管端から管長方向に１００ｍｍ入った位置を起点とし、管端から管長方向に２００ｍｍ入った位置を終点として、長さ１００ｍｍの試験管を採取して半割りし、管軸方向に平行に、１０ｍｍ幅で内面素地まで被覆樹脂にスリットを入れた後、スリット端を掴んで被覆樹脂を引き剥がしたときの、必要荷重のことを指す。ピール強度は（公社）日本水道協会による下限規定があり、３０Ｎ／１０ｍｍ幅以上なければならない。
【０００８】
そこで、後段プロセスでは、ショットブラスト工程によって、部分めっき鋼管の内面に残存しているスケール等を除去して、部分めっき鋼管の内面を清浄化するようにしている。
【０００９】
そして、その後、上述したように、化成処理工程と、プライマー塗布工程と、第１加熱工程と、第２加熱工程と、内面粉体塗装工程と、保熱工程と、冷却工程とによって、内面被覆鋼管を製造するようにしている。
【先行技術文献】
【特許文献】
【００１０】
【特許文献１】特開昭５５−１１１４８号公報
【発明の概要】
【発明が解決しようとする課題】
【００１１】
しかしながら、図４に示した従来の従来の部分めっき鋼管の製造方法と内面被覆鋼管の製造方法においては、以下のような問題があった。
【００１２】
すなわち、前段プロセスの脱脂・酸洗工程において、原鋼管と栓の間から、僅かに酸洗液が漏れるため、めっき工程において、原鋼管の両管端部の内面に、めっきが付着してしまい、後段プロセスのショットブラスト工程において、部分めっき鋼管の内面を清浄化するために、スケールや油脂に加えて、付着しためっきも除去する必要があり、ショットブラスト工程の処理時間が長くなって（例えば、２０分）、生産性を落とす要因となっていた。逆に言えば、生産性を上げようとして、短時間のショットブラストを行うと、部分めっき鋼管の内面が清浄化されず、被覆樹脂層に必要とされるピール強度（３０Ｎ／１０ｍｍ幅以上）が確保できない。
【００１３】
本発明は、上記のような事情に鑑みてなされたものであり、外面をめっきした部分めっき鋼管を製造し、その部分めっき鋼管を用いて、内面を樹脂で被覆した内面被覆鋼管を製造する際に、製造した部分めっき鋼管の内面の清浄化を行う処理時間を短縮しながら、製造した内面被覆鋼管に必要とされる樹脂被覆層のピール強度（３０Ｎ／１０ｍｍ幅以上）を確保することができる部分めっき鋼管の製造方法および内面被覆鋼管の製造方法を提供することを目的とするものである。
【課題を解決するための手段】
【００１４】
本発明者らは、上記課題を解決するために鋭意検討した結果、前段プロセスにおいて、脱脂・酸洗工程で、原鋼管と栓の間から酸洗液が漏れても、めっき工程で、原鋼管の両管端部の内面に、漏れてきためっきが付着しなければよいと考え、栓打ち工程の前に、原鋼管の両管端部の内面に不めっき塗料を塗布する不めっき塗料塗布工程を設けることを着想した。
【００１５】
本発明は、上記の着想に基づいており、以下のような特徴を有している。
【００１６】
［１］外面をめっきした部分めっき鋼管の製造方法であって、
原鋼管の両管端部の内面に不めっき塗料を塗布する不めっき塗料塗布工程と、
原鋼管の両管端部の内面に栓を嵌める栓打ち工程と、
原鋼管の外面の油脂およびスケールを除去する脱脂・酸洗工程と、
原鋼管の両管端部の内面に嵌めた栓を抜く栓抜き工程と、
原鋼管をめっき浴に浸漬し、鋼管の外面にめっき層を形成するめっき工程と
をその順に備えていることを特徴とする部分めっき鋼管の製造方法。
【００１７】
［２］不めっき塗料は、エポキシ系樹脂からなることを特徴とする前記［１］に記載の部分めっき鋼管の製造方法。
【００１８】
［３］原鋼管のそれぞれの管端部において、管端を起点とし、管端から管長方向に２００〜３００ｍｍ入った位置を終点とする範囲に、不めっき塗料を塗布することを特徴とする前記［１］または［２］に記載の部分めっき鋼管の製造方法。
【００１９】
［４］ローラーまたは刷毛を用いて、不めっき塗料を塗布することを特徴とする前記［１］〜［３］のいずれかに記載の部分めっき鋼管の製造方法。
【００２０】
［５］原鋼管が鍛接鋼管であることを特徴とする前記［１］〜［４］のいずれかに記載の部分めっき鋼管の製造方法。
【００２１】
［６］前記［１］〜［５］のいずれかに記載の部分めっき鋼管の製造方法によって製造された部分めっき鋼管を用いて内面被覆鋼管を製造することを特徴とする内面被覆鋼管の製造方法。
【発明の効果】
【００２２】
本発明においては、外面をめっきした部分めっき鋼管を製造し、その部分めっき鋼管を用いて、内面を樹脂で被覆した内面被覆鋼管を製造する際に、製造した部分めっき鋼管の内面の清浄化を行う処理時間を短縮しながら、製造した内面被覆鋼管に必要とされる樹脂被覆層のピール強度（３０Ｎ／１０ｍｍ幅以上）を確保することができる。
【図面の簡単な説明】
【００２３】
【図１】本発明の一実施形態における部分めっき鋼管の製造工程と内面被覆鋼管の製造工程を示す図である。
【図２】本発明の一実施形態において、原鋼管に不めっき塗料を塗布した状態を示す図である。
【図３】本発明の一実施形態において用いるショットブラスト装置を示す図である。
【図４】従来の部分めっき鋼管の製造工程と内面被覆鋼管の製造工程を示す図である。
【発明を実施するための形態】
【００２４】
本発明の一実施形態を図面に基づいて説明する。
【００２５】
本発明の一実施形態においては、外面をめっきし、内面を樹脂で被覆した内面被覆鋼管を製造する際に、まず、前段プロセスとして、外面はめっきをし、内面はめっきをしない部分めっき鋼管を製造し、次に、後段プロセスとして、その部分めっき鋼管を用いて、内面被覆鋼管を製造するようにしている。
【００２６】
図１に、本発明の一実施形態における部分めっき鋼管の製造方法（製造工程）と内面被覆鋼管の製造方法（製造工程）を示す。
【００２７】
まず、図１（ａ）に示すように、前段プロセスでは、原鋼管（例えば、鍛接鋼管）の両管端部の内面に不めっき塗料を塗布する不めっき塗料塗布工程と、原鋼管の両管端部の内面に栓を嵌める栓打ち工程と、原鋼管の外面の油脂およびスケールを除去する脱脂・酸洗工程と、原鋼管の両管端の内面に嵌めた栓を抜く栓抜き工程と、原鋼管をめっき浴に浸漬し、原鋼管の外面にめっき層を形成するめっき工程とをその順に経て、部分めっき鋼管を製造するようにしている。
【００２８】
すなわち、この実施形態においては、前段プロセスとして、図４（ａ）に示した従来の部分めっき鋼管の製造工程（栓打ち工程〜めっき工程）に加えて、栓打ち工程の前に、不めっき塗料塗布工程を備えている。
【００２９】
このように、不めっき塗料塗布工程を備えていることによって、脱脂・酸洗工程で、原鋼管と栓の間から酸洗液が漏れても、めっき工程で、原鋼管の両管端部の内面に、漏れてきためっきが付着しなくなる。その結果、製造した部分めっき鋼管の内面の清浄化を行うショットブラスト工程（後述）の処理時間を短縮できるとともに、製造した内面被覆鋼管に必要とされる樹脂被覆層のピール強度（３０Ｎ／１０ｍｍ幅以上）を確保することができるようになる。
【００３０】
ここで、図２は、不めっき塗料塗布工程において、原鋼管１の両管端部の内面に不めっき塗料２を塗布した状態を示す図であり、図２（ａ）は縦断面、図２（ｂ）は横断面である。
【００３１】
不めっき塗料２を塗布する範囲Ｓは、脱脂・酸洗工程で、原鋼管１と栓の間から酸洗液が漏れてくる範囲を考慮して定めればよいが、例えば、原鋼管１のそれぞれの管端部において、管端を起点とし、管端から管長方向に２００〜３００ｍｍ入った位置を終点とする範囲にするとよい。
【００３２】
その際、不めっき塗料２の乾燥後の膜厚が１０〜３００μｍとなるように、ローラーまたは刷毛を用いて不めっき塗料２を塗布すればよい。
【００３３】
そして、ここでの不めっき塗料２は、速乾性や耐酸性が優れていればよいので、エポキシ系樹脂によるものを用いればよい。例えば、塩化ゴム系、ポリウレタン樹脂系、一液反応硬化形エポキシ、エポキシイソシアネートが挙げられる。
【００３４】
なお、めっき工程の後に、製造した部分めっき鋼管の内面の清浄化を行うショットブラスト工程の事前処理工程として、鋼管内面を軽く酸洗する軽酸洗工程を設けてもよい。例えば、酸洗液の酸濃度は０．５質量％程度、酸洗温度は２０℃程度、酸洗温度は５分程度にして行えばよい。
【００３５】
次に、図１（ｂ）に示すように、後段プロセスでは、部分めっき鋼管の内面のスケール等を除去するショットブラスト工程と、リン酸塩系化成処理液を用いて化成処理層を形成する化成処理工程、前記化成処理層の上に、平均厚さが１０〜４０μｍであるプライマー液を塗装してプライマー層を形成するプライマー塗布工程と、前記プライマー層に含まれる溶剤を揮発させるために、誘導加熱を用いて鋼管を加熱する第１加熱工程と、誘導加熱を用いて粉体塗装に必要な温度まで鋼管を加熱する第２加熱工程と、ポリエチレン樹脂粉末を粉体塗装により部分めっき鋼管の内面に付着させる内面粉体塗装工程と、前記粉体工程で部分めっき鋼管の内面に付着させた樹脂を、保熱炉により溶融させ、内周均一な内面被覆層を形成するために、鋼管温度を１５０〜２５０℃の間で保持する保熱工程と、前記保熱炉から出てきた鋼管を冷却する冷却工程とをその順に経て、内面被覆鋼管を製造するようにしている。
【００３６】
すなわち、この実施形態においては、後段プロセスとして、図４（ｂ）に示した従来の内面被覆鋼管の製造工程（ショットブラスト工程〜冷却工程）と同じ製造工程を備えている。
【００３７】
ここで、図３は、ショットブラスト工程において用いるショットブラスト装置を示すものである。図３に示すように、ショットブラスト装置は、部分めっき鋼管３の両管端をクランプし、一方の管端より研掃材（スチールグリット等）４を投入し、他方の管端よりブロワー５によって研掃材（スチールグリット等）４を負圧吸引することで、部分めっき鋼管３の内面を研掃するようになっている。
【００３８】
なお、ショットブラスト装置に替えて、内面酸洗装置を用いてもよい。内面酸洗装置は、部分めっき鋼管３の両管端をクランプし、部分めっき鋼管３の内部に酸洗液（塩酸）を注入・通過させるものである。
【００３９】
このようにして、この実施形態においては、外面をめっきした部分めっき鋼管を製造し、その部分めっき鋼管を用いて、内面を樹脂で被覆した内面被覆鋼管を製造する際に、製造した部分めっき鋼管の内面の清浄化を行う処理時間を短縮しながら、製造した内面被覆鋼管に必要とされる樹脂被覆層のピール強度（３０Ｎ／１０ｍｍ幅以上）を確保することができる。
【実施例１】
【００４０】
本発明の実施例として、外面をめっきした部分めっき鋼管を製造し、その部分めっき鋼管を用いて内面を樹脂で被覆した内面被覆鋼管を製造した。
【００４１】
原鋼管の寸法は、呼び径５０Ａ、外径φ６０．５ｍｍ、肉厚３．５ｍｍ、管長４０２０ｍｍである。
【００４２】
その際に、本発明例として、図１に示した本発明の一実施形態における製造工程に基づいて、部分めっき鋼管と内面被覆鋼管を製造した。ショットブラスト工程の処理時間（ショットブラスト処理時間）は５分とした。不めっき塗料は、エポキシ系樹脂のものを用いた。
【００４３】
これに対して、比較例（比較例１、２）として、図４に示した従来の製造工程に基づいて、部分めっき鋼管と内面被覆鋼管を製造した。ショットブラスト工程の処理時間（ショットブラスト処理時間）は、比較例１では１０分、比較例２では１５分とした。
【００４４】
また、従来例として、図４に示した従来の製造工程に基づいて、部分めっき鋼管と内面被覆鋼管を製造した。ショットブラスト工程の処理時間（ショットブラスト処理時間）は、従来通り、２０分とした。
【００４５】
そして、それぞれの例（本発明例、比較例１、２、従来例）について、製造された内面被覆鋼管の樹脂被覆層のピール強度を測定した。その結果を表１に示す。
【００４６】
【表１】
2019116667.tif 000003
【００４７】
まず、比較例１は、ショットブラスト処理時間が１０分と短かったが、そのために、ピール強度が１７Ｎ／１０ｍｍ幅となり、必要なピール強度（３０Ｎ／１０ｍｍ幅以上）が得られなかった。したがって、評価は不良（×）となった。
【００４８】
同じく、比較例２は、ショットブラスト処理時間が１５分と短かったが、そのために、ピール強度が２５Ｎ／１０ｍｍ幅となり、必要なピール強度（３０Ｎ／１０ｍｍ幅以上）が得られなかった。したがって、評価は不良（×）となった。
【００４９】
一方、従来例は、ピール強度が５６Ｎ／１０ｍｍ幅となり、必要なピール強度（３０Ｎ／１０ｍｍ幅以上）が得られたが、ショットブラスト処理時間が２０分と長かった。したがって、評価は不良（×）となった。
【００５０】
これに対して、本発明例は、ショットブラスト処理時間が５分と短かったにもかかわらず、ピール強度が５８Ｎ／１０ｍｍ幅となり、必要なピール強度（３０Ｎ／１０ｍｍ幅以上）が得られた。したがって、評価は良好（○）となった。
【００５１】
これによって、本発明の有効性が確認された。
【符号の説明】
【００５２】
１  原鋼管
２  不めっき塗料
３  部分めっき鋼管
４  研掃材（スチールグリット等）
５  ブロア
【図１】
2019116667.tif 000004
【図２】
2019116667.tif 000005
【図３】
2019116667.tif 000006
【図４】
2019116667.tif 000007